실시 예 E 16 에서 얻 어 진 식 ( B - 29 ) 의 화합물 을 0 . 1 ％, 씨 · 아이 다이렉트 · 레드 81 을 0 . 2 ％, 씨 · 아이 다이렉트 · 블루 274 를 0 . 05 ％ 및 망초 0 . 1 ％ 의 농도 로 한 45 ℃ 의 수용액 을 사용 하 는 것 이외 에 는 실시 예 F 1 과 동일 하 게 하 여 편광 막 을 제조 하 였 다 . 얻 어 진 편광 막 의 380 ∼ 700 ㎚ 에 있 어서 의 단판 평균 투과율 은 42 ％, 직 교위 의 평균 투과율 은 0 . 02 ％ 이 고 , 높 은 편 광도 를 갖 고 있 었 다 .